(57)【要約】【課題】地層が積み重なったような意匠を有する壁仕上げをすることが出来る塗材仕上げ方法を提供する。【解決手段】合成樹脂エマルションと、寒水石３厘と、水と、平均粒径１００μｍ以上の骨材と、平均粒径１００μｍ未満の充填材と、顔料とから成る下塗り用塗材組成物を下地に塗布し、乾燥後にさらに、合成樹脂エマルションと、寒水石１厘と、寒水石５厘と、玉石７厘と、微塵砂と、土壁用土と、白セメントと、水と、平均粒径１００μｍ以上の骨材と、平均粒径１００μｍ未満の充填材と、顔料とから成る上塗り用塗材組成物を塗布する塗材仕上げ方法において、上塗り用塗材組成物を、乾燥後の下塗り塗材上に略水平方向に１０〜５０ｃｍ幅で、４種類の仕上げ方法を用いて、同一の仕上げ方法が隣接しないように任意の順序で隣接して仕上げることを特徴とする塗材仕上げ方法である。【選択図】なし【特許請求の範囲】
【請求項１】
合成樹脂エマルションと、寒水石３厘と、水と、平均粒径１００μｍ以上の骨材と、平均粒径１００μｍ未満の充填材と、顔料とから成る下塗り用塗材組成物を下地に塗布し、乾燥後にさらに、合成樹脂エマルションと、寒水石１厘と、寒水石５厘と、玉石７厘と、微塵砂と、土壁用土と、白セメントと、水と、平均粒径１００μｍ以上の骨材と、平均粒径１００μｍ未満の充填材と、顔料とから成る上塗り用塗材組成物を塗布する塗材仕上げ方法において、乾燥後の下塗り塗材上に、
上塗り用塗材組成物を略水平方向に１０〜５０ｃｍ幅で平滑に塗布後、木鏝で寒水石１厘又は寒水石５厘又は玉石７厘が転動するように部分的に押さえた後、仕上げ鏝で平滑に押さえる仕上げ方法（Ａ）、
上塗り用塗材組成物を略水平方向に１０〜５０ｃｍ幅で平滑に塗布後、ブラシ又は刷毛にて略水平方向に筋目を付した仕上げ方法（Ｂ）、
上塗り用塗材組成物を略水平方向に１０〜５０ｃｍ幅で平滑に塗布後、乾燥させ、研磨材の粒度がＰ５０〜Ｐ１００の研磨紙にて塗材表面を削りだして清掃する仕上げ方法（Ｃ）、
上塗り用塗材組成物を略水平方向に１０〜５０ｃｍ幅で平滑に塗布し仕上げ鏝で押さえて仕上げる仕上げ方法（Ｄ）、
の４種類の仕上げ方法を用いて、同一の仕上げ方法が隣接しないように任意の順序で隣接して仕上げることを特徴とする塗材仕上げ方法。
【発明の詳細な説明】
【技術分野】
【０００１】
本発明は、地層が積み重なったような仕上げとすることが出来る塗材仕上げ方法に関するものである。
【背景技術】
【０００２】
従来、土壁風の施工方法と壁構造、土壁風の機能・意匠を発現する組成物として、合成樹脂エマルジョン、粘土、シルト、砂、水からなることを特徴とする水系塗材組成物や、塗布乾燥後にひび割れが生じることを特徴とする該水系塗材組成物及びその施工方法が提案されている（特許文献１）。
【０００３】
また、合成樹脂エマルジョンと、特定の繊維長の合成繊維、特定粒度の着色骨材及び無機質紛体とポリエチレンオキサイドを特定比率で含有する砂岩調塗膜形成用組成物及びその形成方法が提案されている（特許文献２）。
【先行技術文献】
【特許文献】
【０００４】
【特許文献１】特開２００７−２９１８３７号公報
【特許文献２】特開平１０−１６２４号公報
【０００５】
しかしながら、特許文献１に示される塗料組成物及びその施工方法は、土壁風の機能や意匠を発現させるものであり、また特許文献２の砂岩調塗膜形成用組成物及びその形成方法は、凹凸模様が崩れず塗膜表面にクラックが生じない砂岩調の意匠を発現させる組成物及びその形成方法であり、本願発明が目的とする地層が積み重なったような独特の仕上げをすることができる仕上げ方法ではないという課題がある。
【発明の概要】
【発明が解決しようとする課題】
【０００６】
本発明が解決しようとする課題は、地層が積み重なったような意匠を有する壁仕上げをすることが出来る塗材仕上げ方法を提供することにある。
【課題を解決するための手段】
【０００７】
請求項１記載の発明は、合成樹脂エマルションと、寒水石３厘と、水と、平均粒径１００μｍ以上の骨材と、平均粒径１００μｍ未満の充填材と、顔料とから成る下塗り用塗材組成物を下地に塗布し、乾燥後にさらに、合成樹脂エマルションと、寒水石１厘と、寒水石５厘と、玉石７厘と、微塵砂と、土壁用土と、白セメントと、水と、平均粒径１００μｍ以上の骨材と、平均粒径１００μｍ未満の充填材と、顔料とから成る上塗り用塗材組成物を塗布する塗材仕上げ方法において、乾燥後の下塗り塗材上に、
上塗り用塗材組成物を略水平方向に１０〜５０ｃｍ幅で平滑に塗布後、木鏝で寒水石１厘又は寒水石５厘又は玉石７厘が転動するように部分的に押さえた後、仕上げ鏝で平滑に押さえる仕上げ方法（Ａ）、
上塗り用塗材組成物を略水平方向に１０〜５０ｃｍ幅で平滑に塗布後、ブラシ又は刷毛にて略水平方向に筋目を付した仕上げ方法（Ｂ）、
上塗り用塗材組成物を略水平方向に１０〜５０ｃｍ幅で平滑に塗布後、乾燥させ、研磨材の粒度がＰ５０〜Ｐ１００の研磨紙にて塗材表面を削りだして清掃する仕上げ方法（Ｃ）、
上塗り用塗材組成物を略水平方向に１０〜５０ｃｍ幅で平滑に塗布し仕上げ鏝で押さえて仕上げる仕上げ方法（Ｄ）、
の４種類の仕上げ方法を用いて、同一の仕上げ方法が隣接しないように任意の順序で隣接して仕上げることを特徴とする塗材仕上げ方法を提供する。
【発明の効果】
【０００８】
本発明の塗材仕上げ方法は、地層を表現するに適切な骨材が含まれている上塗り塗材組成物を使用して仕上げるため、仕上げられた塗材表面は独特の地層状の質感を有する効果がある。特には、上記仕上げ方法（Ａ）、仕上げ方法（Ｂ）、仕上げ方法（Ｃ）、仕上げ方法（Ｄ）はそれぞれが地層の一の層を再現するのに適した仕上げ方法であるという効果があり、またこれらの仕上げ方法が任意の順序で隣接して繰り返されるため、地層全体の独特の風合いが再現され意匠性が高いという効果がある。
【０００９】
また、また上塗り塗材組成物は、寒水石３厘を含む下塗り用塗材の上に塗布されるため、塗布時に上塗り用塗材組成物に含まれている寒水石５厘や玉石７厘の大き目の骨材が下塗りの寒水石３厘に保持されるような状態となって下塗り上を不安定に且つ不規則に移動することがなく塗布作業が良好であり、上塗りの仕上がり表面が狙った意匠となるという効果がある。
【００１０】
また、上塗り用塗材組成物には、バインダーとして合成樹脂エマルションを含むとともに水和凝固する白セメントを含むため、乾燥後もひび割れがなく、且つ下塗り塗材及び下地に良好な付着性を有すると共に、鏝で誰でもが容易に塗布して地層状の意匠を表現することが出来る効果がある。
【発明を実施するための形態】
【００１１】
以下、本発明の塗材仕上げ方法を実施するための形態について説明する。
【００１２】
本発明に使用する下塗り用塗材組成物は、合成樹脂エマルションと、寒水石３厘と、水と、この他に平均粒径１００μｍ以上の骨材と、平均粒径１００μｍ未満の充填材と、顔料とから成り、また、上塗り用塗材組成物は、合成樹脂エマルションと、寒水石１厘と、寒水石５厘と、玉石７厘と、微塵砂と、天然土と、白セメントと、水と、この他に平均粒径１００μｍ以上の骨材と、平均粒径１００μｍ未満の充填材と、顔料とから成る塗材組成物であり、下塗り用塗材組成物及び上塗り用塗材組成物は、この他に必要により成膜助剤、分散剤、増粘剤、消泡剤、防腐剤や防黴剤を配合することが出来る。
【００１３】
合成樹脂エマルション
本発明に使用する合成樹脂エマルションは、アクリル酸エステル共重合系樹脂、酢酸ビニル系樹脂、エチレン・酢酸ビニル系樹脂、酢酸ビニル・アクリル酸エステル系樹脂、エチレン・塩化ビニル系樹脂、シリコン変性アクリル系樹脂、ウレタン系樹脂等の樹脂エマルションが使用でき、成膜助剤無添加で、施工時の温度以下の成膜温度を有するか、成膜助剤の添加により、実際の施工条件下で成膜出来ればよい。このような合成樹脂エマルションとしては一般的なエマルションの他、架橋タイプのエマルションや粉末型のエマルションも使用することが出来る。これらの合成樹脂エマルションの中では、アクリル酸エステル共重合系樹脂等のアクリル樹脂系エマルションが乾燥後の塗膜物性が良好で好ましい。なお使用する成膜助剤としてはテキサノールを例として挙げることができ、本願明細書において合成樹脂の固形分と言った場合には成膜助剤を含む。
【００１４】
寒水石３厘
下塗り用塗材組成物に配合される寒水石３厘は、下地に塗布し乾燥した後に、上塗り用塗材組成物を塗布する際、上塗り用塗材組成物に含まれている寒水石５厘や玉石７厘の大き目骨材が不安定に移動して塗布作業性に支障をきたすことを防止すると共に上塗りの仕上がり性を良好とする。寒水石３厘の配合量は、下塗り用塗材組成物から寒水石３厘を除いた組成物１００重量部に対して４０〜６０重量部が好ましく、４０重量部未満では寒水石３厘に偏りが生じて凹凸が不均一になり、６０重量部超では塗布作業性が不良となる。
【００１５】
寒水石１厘、寒水石５厘、玉石７厘、微塵砂及び土壁用土
本発明に使用する上塗り用塗材組成物に配合される寒水石１厘、寒水石５厘、玉石７厘、微塵砂及び土壁用土は、仕上げられた塗材表面に地層の風合いを付与するために配合され、寒水石１厘は、上塗り用塗材組成物から寒水石１厘と、寒水石５厘と、玉石７厘と、微塵砂と、土壁用土と、白セメントとを除いた組成物（下塗り用塗材組成物から寒水石３厘を除いた組成物）１００重量部に対して、１５０〜２５０重量部が好ましく、１５０重量部未満では鏝で塗布する際の材料の鏝切れが不良となって平滑に仕上がらなくなり、２５０重量部超では塗布作業性が不良となる。
【００１６】
同様に寒水石５厘は、７５〜１２５重量部が好ましく、７５重量部未満では塗布される塗材にボリューム感を持たせることが出来なくなり、１２５重量部超では作業性及び仕上りが不良となる。また同様に玉石７厘は、１５０〜２５０重量部が好ましく、１５０重量部未満では玉石の素材感が出なくなって質感が不十分となり、２５０重量部超では塗布作業性が不良となる。また、同様に微塵砂は、７５〜１２５重量部が好ましく、７５重量部未満では鏝切れが不良と成り、１２５重量部超では塗布作業性が不良となる。
【００１７】
本発明に使用する土壁用土は、淡路土、浅黄土、黄土、白土、京錆土など一般的に土壁に使用される左官用土を使用することができ、該土壁用土の配合量は、上塗り用塗材組成物から寒水石１厘と、寒水石５厘と、玉石７厘と、微塵砂と、土壁用土と、白セメントとを除いた組成物（下塗り用塗材組成物から寒水石３厘を除いた組成物）１００重量部に対して、３０〜７０重量部が好ましく、３０重量部未満では土の素材感が不足し、７０重量部超では乾燥後の塗膜にヒビ割れが生じる。
【００１８】
白セメント
本発明に使用される白セメントは、上塗り用塗材組成物が塗布後乾燥する際にひび割れが生じることを防止するために配合され、上塗り用塗材組成物から寒水石１厘と、寒水石５厘と、玉石７厘と、微塵砂と、土壁用土と、白セメントとを除いた組成物（下塗り用塗材組成物から寒水石３厘を除いた組成物）１００重量部に対して、５〜１５重量部が好ましく、５重量部未満では塗膜の強度が不足し、１５重量部超ではモルタル状となって質感が不良となる。
【００１９】
平均粒径１００μｍ以上の骨材
本発明に使用される平均粒径１００μｍ以上の骨材は、珪砂が好ましく、一般的には東北珪砂７号（比重１．５、平均粒径１５０μｍ、東北珪砂株式会社製、商品名）が使用される。珪砂以外には、ガラス、シリカ、タルク、クレーなどが使用できる。該骨材の配合量は、上塗り用塗材組成物から寒水石１厘と、寒水石５厘と、玉石７厘と、微塵砂と、土壁用土と、白セメントとを除いた組成物（下塗り用塗材組成物から寒水石３厘を除いた組成物）１００重量部中、３０〜５０重量部である。３０重量部未満では砂壁状の仕上がり質感が不足し、５０重量部超では塗布作業性が不良となる。
【００２０】
平均粒径１００μｍ未満の充填材
本発明に使用される平均粒径１００μｍ未満の充填材は、塗材粘度や塗付性の調整を目的として配合し、重質炭酸カルシウム、クレー、カオリン、タルク、沈降性硫酸バリウム、炭酸バリウム、硅砂粉等が使用できるが、重質炭酸カルシウムが安価でコスト的負担を軽減させることが出来る。充填材の重量配合部数は、上塗り用塗材組成物から寒水石１厘と、寒水石５厘と、玉石７厘と、微塵砂と、土壁用土と、白セメントとを除いた組成物（下塗り用塗材組成物から寒水石３厘を除いた組成物）１００重量部中、１０〜４０重量部である。１０重量部未満では下地の色が透けるなどの隠蔽性が不足し、４０重量部超では塗材粘度が高くなって塗付作業性の不良となる。
【００２１】
顔料
本発明に使用される顔料は、二酸化チタンを白色顔料として使用する他、酸化亜鉛、カーボンブラック、酸化第二鉄（弁柄）、クロム酸鉛、黄鉛、黄色酸化鉄等の無機系顔料等が使用できる。顔料の重量配合部数は、上塗り用塗材組成物から寒水石１厘と、寒水石５厘と、玉石７厘と、微塵砂と、土壁用土と、白セメントとを除いた組成物（下塗り用塗材組成物から寒水石３厘を除いた組成物）１００重量部中、１〜１０重量部、好ましくは３〜６重量部であり、１重量部未満では下地の色が透けるなど隠蔽性が不足し、１０重量部超だと塗材の粘度が上昇し、塗付作業性が低下する。３重量部未満では色調によっては隠蔽性が低下する場合があり、６重量部超ではコスト高となる傾向にある。
【００２２】
以上に説明した材料によって調製される下塗り用塗材組成物及び上塗り用塗材組成物は、まず下塗り用塗材組成物を下地に塗布する。次に該下塗り用塗材組成物が乾燥後に、
上塗り用塗材組成物を略水平方向に１０〜５０ｃｍ幅で平滑に塗布後、木鏝で寒水石１厘又は寒水石５厘又は玉石７厘が転動するように部分的に押さえた後、仕上げ鏝で平滑に押さえる仕上げ方法（Ａ）、
上塗り用塗材組成物を略水平方向に１０〜５０ｃｍ幅で平滑に塗布後、ブラシ又は刷毛にて略水平方向に筋目を付した仕上げ方法（Ｂ）、
上塗り用塗材組成物を略水平方向に１０〜５０ｃｍ幅で平滑に塗布後、乾燥させ、研磨材の粒度がＰ５０〜Ｐ１００の研磨紙にて塗材表面を削りだして清掃する仕上げ方法（Ｃ）、
上塗り用塗材組成物を略水平方向に１０〜５０ｃｍ幅で平滑に塗布し仕上げ鏝で押さえて仕上げる仕上げ方法（Ｄ）、
の４種類の仕上げ方法を用いて、同一の仕上げ方法が隣接しないように任意の順序で隣接して仕上げる。
【００２３】
仕上げ幅は１０〜５０ｃｍが、地層が積み重なった意匠仕上げとするのに好ましい。１０ｃｍ未満では塗布作業性が不良となり、５０ｃｍ超では地層の風合いが不十分となる。また下塗り用塗材組成物の塗布量は、１．２〜１．８ｋｇ／ｍ２が好ましく、１．２ｋｇ／ｍ２未満では下地隠蔽性が不足し、１．８ｋｇ／ｍ２超では塗布作業性が不良となる。また上塗り用塗材組成物の塗布量は５．０〜７．０ｋｇ／ｍ２が好ましく、５．０ｋｇ／ｍ２未満、７．０ｋｇ／ｍ２超では地層が積み重なったような仕上がりの意匠性が不十分となる。
【００２４】
以下、実施例及び比較例にて具体的に説明する。
【実施例】
【００２５】
実施例及び比較例の塗材表面の作成
実施例として、石膏ボード（１２ｍｍ厚、ＪＩＳＡ６９０１相当品）にジョリパットシーラーＪＳ−５００（アイカ工業株式会社製、アクリル系樹脂エマルション、アクリル系樹脂固形分４０重量％、下塗り材、商品名）を７０ｇ／ｍ２で刷毛塗りし、乾燥後、アクリル酸エステル共重合樹脂アクロナールＹＪ−１５５５Ｄ（固形分５６％、Ｔｇ：１６℃、ＢＡＳＦ社製、商品名）が１０重量部と寒水石３厘が５０重量部と水が２０重量部と平均粒径１００μｍ以上の骨材が３５重量部と、平均粒径１００μｍ未満の充填材が３０重量部と、顔料が４重量部とその他の分散剤や消泡剤等１重量部とから成る下塗り用塗材組成物を１．５ｋｇ／ｍ２で金鏝にて均一に塗布し、乾燥後、上記下塗り用塗材組成物より寒水石３厘を除いた組成物Ｑに、表１の配合にて寒水石１厘と、寒水石５厘と、玉石７厘と、微塵砂と、土壁用土と、白セメントとを混合した実施例１乃至実施例４又は比較例１乃至比較例８の各上塗り用塗材組成物を６ｋｇ／ｍ２で金鏝にて均一に塗布し、それぞれ実施例１乃至実施例４又は比較例１乃至比較例８の塗材表面を作成した。
【００２６】
【表１】
2015181968.tif 000002
【００２７】
評価項目及び評価方法
【００２８】
質感
塗材表面を目視で評価し、地層断面状の質感があるものを○と評価し、それ以外を×と評価した。
【００２９】
初期乾燥によるひび割れ抵抗性
ＪＩＳＡ６９０９−２００３建築用仕上げ塗材７．８  初期乾燥によるひび割れ抵抗性試験に記載の方法にしたがって、上塗り用塗材組成物の表面のひび割れの発生の有無を目視によって評価し、ひび割れが無いものを○、それ以外を×と評価した。
【００３０】
付着強さ
ＪＩＳＡ６９０９−２００３建築用仕上げ塗材７．９  付着強さ試験に記載の複層仕上げ塗材の試験体に関する試験体作成方法にしたがって試験体を作成し、標準状態の試験の手順によって試験して付着強さを算出し、０．３Ｎ／ｍｍ２以上を○と評価し、０．３Ｎ／ｍｍ２未満を×と評価した。
【００３１】
作業性
上塗り用塗材組成物を下塗り用塗材組成物の乾燥表面に金鏝にて塗布した際に、上塗り用塗材組成物に含まれている寒水石５厘や玉石７厘の大き目の骨材が下塗りの寒水石３厘に保持されるような状態となって下塗り用塗材組成物の乾燥表面上を不安定に且つ不規則に移動することがなく塗布作業が良好なものを○、そうでないものを×と評価した。
【００３２】
仕上げ方法の評価
石膏ボード（１２ｍｍ厚、ＪＩＳＡ６９０１相当品）にジョリパットシーラーＪＳ−５００（アイカ工業株式会社製、アクリルエマルション系下塗り材、商品名）を７０ｇ／ｍ２で刷毛塗りし、乾燥後、アクリル酸エステル共重合樹脂アクロナールＹＪ−１５５５Ｄ（固形分５６％、Ｔｇ：１６℃、ＢＡＳＦ社製、商品名）が１０重量部と寒水石３厘が５０重量部と水が２０重量部と平均粒径１００μｍ以上の骨材が３５重量部と、平均粒径１００μｍ未満の充填材が３０重量部と、顔料が４重量部とその他の分散剤や消泡剤等１重量部とから成る下塗り用塗材組成物を１．５ｋｇ／ｍ２で金鏝にて均一に塗布し、乾燥後、上記下塗り用塗材組成物より寒水石３厘を除いた組成物に、表１の実施例２の配合にて寒水石１厘と、寒水石５厘と、玉石７厘と、微塵砂と、土壁用土と、白セメントとを混合した上塗り用塗材組成物を６ｋｇ/ｍ２で、乾燥後の下塗り塗材上に、
上塗り用塗材組成物を略水平方向に約２０ｃｍ幅で平滑に塗布後、木鏝で寒水石１厘又は寒水石５厘又は玉石７厘が転動するように部分的に押さえた後、仕上げ鏝で平滑に押さえる仕上げ方法（Ａ）、
上塗り用塗材組成物を略水平方向に約２０ｃｍ幅で平滑に塗布後、刷毛にて略水平方向に筋目を付した仕上げ方法（Ｂ）、
上塗り用塗材組成物を略水平方向に約２０ｃｍ幅で平滑に塗布後、乾燥させ、研磨材の粒度がＰ８０の研磨紙にて塗材表面を削りだして清掃する仕上げ方法（Ｃ）、
上塗り用塗材組成物を略水平方向に約２０ｃｍ幅で平滑に塗布し仕上げ鏝で押さえて仕上げる仕上げ方法（Ｄ）、
の４種類の仕上げ方法を用いて、同一の仕上げ方法が隣接しないように任意の順序で６層を隣接して仕上げた。乾燥後仕上げ表面全体を目視にて評価したところ地層が積み重なった独特の風合いである意匠が再現されていた。
【００３３】
評価結果
仕上げ方法の評価以外の評価項目に関する評価結果を表２に示す。
【００３４】
【表２】
2015181968.tif 000003